ФИЛЬТРОВАЛЬНАЯ ТКАНЬ ДЛЯ ФИЛЬТРАЦИИ ВОЗДУШНЫХ И ГАЗООБРАЗНЫХ СИСТЕМ (ВАРИАНТЫ)
FILTRATION FABRIC FOR FILTRATING AIR AND GASEOUS SYSTEMS (VERSIONS)

Изобретение относится к производству технических фильтрующих материалов, в частности для фильтрации промышленного воздуха и очистки технологических газов.
2
3
2
Из уровня техники известна фильтровальная ткань, выполненная саржевым переплетением одиночных основных и уточных полиамидных нитей с поверхностной плотностью 380-420 г/м и воздухопроницаемостью 210 дм/м·с (патент РФ №2118998, МПК D03D 15/00, 20.09.1998).
Известная ткань не может быть использована для фильтрации промышленного воздуха и очистки технологических газов, т.к. предназначена для фильтрации растворов в химической, горнорудной, фарфоро-фаянсовой и других отраслях промышленности.
2
3
2
Из уровня техники известна фильтровальная ткань, выполненная переплетением ломаная саржа основных и уточных нитей из арселоновой пряжи, имеющая поверхностную плотность от 250 до 350 г/м, плотность нитей на 10 см по основе от 310 до 330 и по утку от 180 до 200, воздухопроницаемость ткани составляет от 40 до 220 дм/м·с (патент РФ 2340387, МПК B01D 39/08, D03D 15/12, 10.12.2008).
Данная ткань имеет повышенную температуру эксплуатации, может использоваться для пошива фильтровальных рукавов на предприятиях цветной и черной металлургии и цементной промышленности.
Однако изменение заявленного диапазона воздухопроницаемости в сторону снижения этого показателя обеспечивается проведением дополнительных к ткачеству технологических операций, а именно ворсованием или термической усадкой, при этом длительная эксплуатация тканей возможна при температурах не выше 250°C.
3
2
Известна фильтровальная ткань саржевого переплетения из основных и уточных нитей, в качестве которых использована комбинированная пряжа из арселона-С и параарамида марки Русар-Р, плотность по основе и утку составляет 324 и 172 нитей на 10 см соответственно, воздухопроницаемость составляет 100 дм/м·с (патент РФ №2448206, МПК D03D 1/00, 13.05.2010).
3
2
Известная ткань имеет высокое удлинение при разрыве (до 88%), что может вызвать изменение размеров изделия при эксплуатации, а значит, высокую воздухопроницаемость (не ниже 100 дм/м·с), что ограничивает сферу применения фильтровальной ткани.
Заявлены два варианта фильтровальной ткани для фильтрации воздушных и газообразных систем.
Техническим результатом при использовании заявленного изобретения является расширение эксплуатационных свойств с обеспечением тонкой очистки при фильтрации воздушных и газообразных сред.
Указанный технический результат достигается тем, что в фильтровальной ткани саржевого переплетения для фильтрации воздушных и газообразных систем по I варианту, содержащей по основе и по утку арамидные нити линейной плотностью 58,8-110 текс на основе полимера, содержащего бензимидазольные группы, и состоящие из филаментов диаметром 10-30 мкм, при этом уток дополнительно содержит пряжу одиночную или двойного сложения на основе комбинации волокон из ароматических полиамидов.
3
2
Кроме того, для достижения указанного технического результата соотношение нитей основы и утка на 10 см составляет до 1,55, воздухопроницаемость ткани составляет 8,0-200 дм/см·с, коэффициент наполнения составляет от 1,30-1,85.
Ткань может длительно эксплуатироваться до температуры 350°C.
Заявляемый показатель воздухопроницаемости достигается в процессе выработки ткани на ткацком станке, не требуется дополнительных технологических операций.
Ткани имеют высокую прочность (по основе 975-1150 кгс, по утку - 400-575 кгс) и значительно превосходят аналог (по основе 209 кгс, по утку 239 кгс).
Ткань устойчива к воздействию щелочей и слабоконцентрированных кислот.
Указанный технический результат достигается тем, что в фильтровальной ткани саржевого переплетения для фильтрации воздушных и газообразных систем по II варианту, содержащей по основе и по утку арамидные нити линейной плотностью, по меньшей мере, 58,8 текс на основе полимера, содержащего бензимидазольные группы, и состоящие из филаментов диаметром 10-30 мкм, при этом уток дополнительно содержит пряжу двойного сложения на основе ароматического оксадиазола.
3
2
Кроме того, для достижения указанного технического результата соотношение нитей основы и утка на 10 см составляет до 1,5, воздухопроницаемость ткани составляет 5,0-9,0 дм/см·с, коэффициент наполнения составляет от 1,0 до 1,50.
Ткани имеют высокую прочность (по основе 969-978 кгс, по утку - 320-356 кгс) и превосходят аналог (по основе 209 кгс, по утку 239 кгс).
Ткань может длительно эксплуатироваться до температуры 350°C.
Фильтровальная ткань вырабатывается на текстильных предприятиях, перерабатывающих химические и синтетические волокна.
Изобретение иллюстрируется примерами.
3
2
Пример 1. Фильтровальная ткань вырабатывается на бесчелночных ткацких станках. Ткань по основе и по утку содержит арамидные нити линейной плотностью 58,8 текс на основе полимера, содержащего бензимидазольные группы, и состоящие из филаментов диаметром 10 мкм, при этом уток дополнительно содержит пряжу одиночную линейной плотности 45 текс на основе комбинации волокон из ароматических полиамидов. Соотношение нитей основы и утка на 10 см составляет 1:1,51. Воздухопроницаемость ткани составляет 8,0 дм/см·с. Коэффициент наполнения - 1,83. Разрывная нагрузка полоски 25×200 составляет по основе 1000 кгс, по утку 575 кгс.
3
2
Пример 2. Ткань по примеру 1 содержит по основе и утку арамидные нити линейной плотностью 58,8 текс на основе полимера, содержащего бензимидазольные группы, и состоящие из филаментов диаметром 30 мкм, при этом уток дополнительно содержит пряжу одиночную линейной плотности 45 текс на основе комбинации волокон из ароматических полиамидов. Соотношение нитей основы и утка на 10 см составляет 1:1,49. Воздухопроницаемость ткани составляет 13,6 дм/см·с. Коэффициент наполнения - 1,84. Разрывная нагрузка полоски 25×200 составляет по основе 980 кгс, по утку 530 кгс.
3
2
Пример 3. Ткань по примеру 1 содержит по основе и утку арамидные нити линейной плотностью 58,8 текс на основе полимера, содержащего бензимидазольные группы, и состоящие из филаментов диаметром 10 мкм по основе и 30 мкм по утку, при этом уток дополнительно содержит пряжу одиночную линейной плотности 45 текс на основе комбинации волокон из ароматических полиамидов. Соотношение нитей основы и утка на 10 см составляет 1:1,49. Воздухопроницаемость ткани составляет 10,4 дм/см·с. Коэффициент наполнения - 1,85. Разрывная нагрузка полоски 25×200 составляет по основе 975 кгс, по утку 570 кгс.
3
2
Пример 4. Ткань по примеру 1 содержит по основе и утку арамидные нити линейной плотностью 110 текс на основе полимера, содержащего бензимидазольные группы, и состоящие из филаментов диаметром 30 мкм, при этом уток дополнительно содержит пряжу двойного сложения линейной плотности 45×2 текс на основе комбинации волокон из ароматических полиамидов. Соотношение нитей основы и утка на 10 см составляет 1:1,55. Воздухопроницаемость ткани составляет 200 дм/см·с. Коэффициент наполнения - 1,30. Разрывная нагрузка полоски 25×200 составляет по основе 1150 кгс, по утку 401 кгс.
3
2
Пример 5. Фильтровальная ткань содержит по основе и утку арамидные нити линейной плотностью 58,8 текс на основе полимера, содержащего бензимидазольные группы, и состоящие из филаментов диаметром 10 мкм по основе и 30 мкм по утку, при этом уток дополнительно содержит пряжу двойного сложения 29,4×2 текс на основе ароматического оксадиазола (Арселон). Соотношение нитей основы и утка на 10 см составляет 1:1,49. Воздухопроницаемость ткани составляет 5,00 дм/см·с. Коэффициент наполнения - 1,00. Разрывная нагрузка полоски 25×200 составляет по основе 978 кгс, по утку 320 кгс.
3
2
Пример 6. Ткань по примеру 5 содержит по основе и утку арамидные нити линейной плотностью 58,8 текс на основе полимера, содержащего бензимидазольные группы, и состоящие из филаментов диаметром 30 мкм, при этом уток дополнительно содержит пряжу двойного сложения 29,4×2 текс на основе ароматического оксадиазола (Арселон). Соотношение нитей основы и утка на 10 см составляет 1:1,50. Воздухопроницаемость ткани составляет 9,00 дм/см·с. Коэффициент наполнения - 1,50. Разрывная нагрузка полоски 25×200 составляет по основе 969 кгс, по утку 356 кгс.